(57)【要約】      （修正有）【課題】ネクタイを厚くする方法として、ネクタイ芯地を三重織物とし、その三重織物の第二層の部分に多くの空間を形成させる事により、ネクタイを締めた時の波打ち現象や縫目を起因とした筋も解消され、ボリューム感のある優れた外観と、締め心地の良いネクタイを提供する。【解決手段】三重織物のネクタイ芯地１の第二層３の織物が第一層２及び第三層４の織物に結節されており、第一層及び第三層の織密度がほぼ同一であって、第二層の織密度が第一層及び第三層の織密度の１５％〜９０％となされていて、第二層に空間を形成せしめた。【選択図】図１
2004169257.tif 000002
【特許請求の範囲】
【請求項１】
三層よりなる織物であって、第二層の織物が第一層及び第三層の織物に結節されており、第一層と第三層の織密度がほぼ同一であって、第二層の織密度が第一層及び第三層の織密度の１５％〜９０％となされている事を特長とする三重織物からなるネクタイ芯地。
【発明の詳細な説明】
【０００１】
【産業上の利用分野】
本発明は、ネクタイ芯地に用いるのに適した、三重織物に関するものである。
【０００２】
【従来の技術】
通常のネクタイの断面図は、図６に示すように筒状をなす表地５と、内部にポリエステル・ウール・アクリル・レーヨン等からなる芯地８を内設している。そしてその芯地８の中央部と、表地５の合せ部７とを縫製しているいわゆる骨部９を構成している。この芯地８は通常、平織物ないしは二重織物を使用している。
【０００３】
【発明が解決しようとしている課題】
ところが、従来のネクタイ芯地は以下の課題がある。
最近のネクタイのファッション傾向としては表地を薄くして芯地を厚くしてボリューム感を持たせる要望が多くなって来た。
【０００４】
そこで芯地を厚くする方法として、従来は平織や二重織物に（ａ）糸番手を太くする。（ｂ）織密度を増やす。（ｃ）起毛をかける。等の方法がとられて来た。しかし（ａ）の糸番手を太くする方法では糸番手を太くすればする程、裁断面がほつけやすくなり、重量も重く、コストも高くつく。
（ｂ）の織密度を増やす方法では織密度が増える程、糸の打込が多くなり織物が締って風合いが硬くなる。
又（ｃ）の起毛する方法では表地と芯地との間がぶかつく等の問題が生じる。
【０００５】
又、厚くする方法としては三重織物が考えられるが、通常の三重織物にすると、糸量が三倍になり、それに伴い重量も三倍となり、コストも比例して高くなる。又ネクタイを締めた時に曲げ剛性が強く出て表地に波打ち現象が発生する。（図４参照）
【０００６】
その他、従来の芯地は図６に示す様に芯地８として従来の芯地をそのまま使用すると、骨部９における縫糸６が芯地の表面から出っ張ることとなり、その凸凹が起因して表地５の中央部に縫目に起因して筋１０が現れる事が多い。
【０００７】
【課題を解決するための手段】
本発明はこれらの問題を解決する事を目的としてなされたものである。
【０００８】
本発明のネクタイ芯地は三層よりなる織物であって第二層の織物が第一層および第三層の織物に結節されており第一層と第三層の織密度がほぼ同一であって、第二層の織密度が第一層及び第三層の織密度の１５％〜９０％となされている事を特長とする三重織物からなるものである。
【０００９】
本発明では、第一層と第三層の織密度はほぼ同一のものを用いる。ほぼ同一というのは、第一層及び第三層の織密度の違いが１０％以内である事を言う。
【０００１０】
この第一層及び第三層の織密度としては、経糸、緯糸の合計が１インチ間１５本〜６０本程度が好ましい。
第二層の織密度は、第一層及び第三層の織密度の１５％〜９０％となされている。第二層の織密度を上記範囲で粗くする方策としては、図２に示すように第一層及び第三層の経糸及び／又は緯糸に対して、第二層の緯糸及び／又は経糸が間隔をおいて結節する方策がとられる。図２のこの結節の間隔は（ハ）（ホ）に示すように規則的であってもよいし、図２の（二）に示すように不規則的であってもよい。又図２の（ホ）で示すように１本跳びの部分があってもよいが、全体としては織密度を粗くして、第一層及び第三層に比べて１５％〜９０％になされている。
このように第二層を粗くすると、第二層に空間が形成されることとなり、又重量が軽減され、コストも削減される。
ネクタイ芯地として用いた場合は、この形成された空間の作用により図４に示すような波打ち現象は発生せず、縫目に起因した筋は解消され美しいネクタイの結び目が形成される。
【０００１１】
又第二層の織密度が第一層及び第三層の織密度に対し１５％未満であれば、空間部分が大きく形成され、第二層の織糸の有る部分と無い部分に高低による段差が生じて、第一層及び第三層の表面に畦の様な凸凹が生じる。
又第二層の織密度が第一層及び第三層の織密度に対し９０％を超えると形成される空間が不足して、本発明の目的である重量軽減・コスト削減・ネクタイを結んだ時に出る波打ち現象や、縫目に起因した筋は解消されない。
【０００１２】
本発明でいう織物としては、第一層・第二層・第三層共にポリエステル、ウール、アクリル、レーヨン等の糸、あるいはその混紡糸を用いて織った織物をいう。糸番手としては毛番手で通常単糸ならば、３６／１〜８／１、双糸ならば６０／２〜１６／２くらいで、第一層及び第三層は平織物、又は綾地織物を主体として織り方は様々考えられる。
そして本発明の第二層の糸番手は第一層及び第三層の糸の太さと同等番手か、それより１０％〜３０％程度太番手か細番手であってもよい。
【０００１３】
本発明の織物を製織するには、普通の織機にドビー織の装置を装着して、紋栓（もうせん）図を基にして紋紙を作成し織機に装着する。
これを筬（おさ）通しとドロツパーの動きで第一層及び第三層の織布中に第二層の織糸を第一層及び第三層の間を結節しながら製織する。
【０００１４】
【発明の実施の形態】
以下本発明の実施の形態の一例を、図面を参照して説明する。
【０００１５】
図１は本発明のネクタイ芯地の拡大断面図である。
（イ）では第一層２は経糸２１と緯糸２２で織物を形成している。
同じく第三層４も経糸４１と緯糸４２で織物を形成している。
第二層３の経糸３１は第一層及び第三層の間に間隔を置いて結節しながら緯糸３２とで製織されネクタイ芯地１を形成している。
（ロ）では第一層２は経糸２１と緯糸２２で織物を形成している。
同じく第三層４も経糸４１と緯糸４２で織物を形成している。
第二層は結節の無い空間を取りネクタイ芯地１を形成している。
この（イ）（ロ）は、（イ）の１に対し（ロ）は４の間隔を置いて製織されている。
そしてこの三層共に経糸及び緯糸にはポリエステル６０％、ウール４０％の混紡の素材で、共に毛番手の１４番単糸を用い、打込本数は１インチ間当たり第一層及び第三層は経糸１６本、緯糸１６本、合計３２本、第二層は経糸４本、緯糸４本、合計８本で、第一層と第二層と第三層との織密度の比率は４：１：４、すなわち第二層は第一層及び第三層に比べて２５％とした。
【０００１６】
この様にして得られた三重織物のネクタイ芯地には第二層に空間７０、７０、・・・・・・・が数多く形成され、厚さは１．３３ｍ／ｍとなった。その結果同一厚さである１．３３ｍ／ｍの平織物、二重織物、三重織物とを比較すれば重量で１０．８％〜３３．９％、コストも９．８％〜２５．６％削減される。
結節の方式としては図２（ハ）に示す方式を採用した。
【０００１７】
以下本発明のネクタイ芯地を用いてネクタイを作製した場合に生じる効果について説明する。
【０００１８】
図４に示す様に、従来の三重織物（Ｃ）では、ネクタイを締めるという行為をすると、表地５と芯地８が曲がる事により（Ｄ）に示すように第一層２０と第二層３０と第三層４０は同一長さ同一織密度のものが曲がる事になり、第二層３と第三層４の織組織の逃げ場がなくなり、ネクタイの表地５と第一層２０に波打ち現象１１が現れる。
【０００１９】
しかし図３（Ａ）に示す様に、本発明のネクタイ芯地を用いたネクタイでは、第二層に空間７０が存在しているので、第三層４の波打ち現象を吸収し、表地５と第一層２に及ぼす影響は軽減され（Ｂ）に示すように波打ち現象は生じない。
【０００２０】
又図５に見られる様に本発明のネクタイ芯地１と表地５の合せ部７に縫糸６で縫合せる縫糸６は縫合時のテンションにより第二層３の空間に埋没させるか、もしくは空間７０の存在により若干縫糸６の上部が表面から露出する程度で縫糸６による凸凹に起因して表地５の表面に筋が現れる事はない。
しかも第二層の空間部分を種々制御する事により出来上がり厚みを所望のものにする事が出来、本発明のネクタイ芯地１を用いて縫製したネクタイの仕上がりもきれいになる。
【０００２１】
その他本発明の趣旨を逸脱しない範囲で種々変形が可能である。
例えば第一層及び第三層を薄く起毛してよりソフトな風合いを求める事も出来る。
【０００２２】
【発明の効果】
本発明は以上の詳述したように三重織物のネクタイ芯地の第二層に空間が存在している事により任意の厚さ、重さ、手触り、風合いにする事が出来、ネクタイを締めた時の波打ち現象も解消される。
又縫糸によるネクタイ中央部の表地の筋も防止する事が出来ると共にコストダウンも可能となる。
かくして、外観の優れた締め心地のよいボリューム感のあるネクタイ芯地を得る事が出来る。
【図面の簡単な説明】
【図１】本発明の実施の形態の一例を示す断面図
【図２】本発明における第二層の織糸の結節を示す説明図
【図３】本発明ネクタイ芯地でネクタイを締めた状態を示す説明図
【図４】従来の三重織物ネクタイ芯地でネクタイを締めた状態を示す説明図
【図５】本発明ネクタイ芯地を用いたネクタイの構成を示す横断面図
【図６】従来のネクタイ芯地を用いたネクタイの構成を示す横断面図
【符号の説明】
１    本発明の芯地
２    第一層
２１・３１・４１  経糸
２２・３２・４２  緯糸
３    第二層
４    第三層
５    表地
６    縫糸
７    合せ部
８    従来の芯地
９    骨部
１０  表地表面中央部
１１  波打ち現象
７０  空間
２０  従来のネクタイ芯地の第一層
３０  従来のネクタイ芯地の第二層
４０  従来のネクタイ芯地の第三層
【図１】
2004169257.tif 000003
【図２】
2004169257.tif 000004
【図３】
2004169257.tif 000005
【図４】
2004169257.tif 000006
【図５】
2004169257.tif 000007
【図６】
2004169257.tif 000008